【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】
炭素数１〜８のアルキル基を有する（メタ）アクリル酸ヒドロキシアルキルエステル１〜２０質量部、炭素数１〜１３のアルキル基を有するメタクリル酸アルキルエステル７９〜９９質量部およびアクリル酸アクリルエステル１０質量部未満を含む合計１００質量部の単量体組成物を重合して得られ、ガラス転移温度が９０〜１２０℃である水酸基含有アクリル系重合体。
【請求項２】
請求項１記載の水酸基含有アクリル系重合体を含む艶消し剤。
【請求項３】
熱可塑性樹脂（Ｉ）１００質量部と、炭素数１〜８のアルキル基を有する（メタ）アクリル酸ヒドロキシアルキルエステル１〜２０質量部、炭素数１〜１３のアルキル基を有するメタクリル酸アルキルエステル７９〜９９質量部およびアクリル酸アクリルエステル１０質量部未満を含む合計１００質量部の単量体組成物を重合して得られ、ガラス転移温度が９０〜１２０℃である水酸基含有アクリル系重合体（ＩＩ）１〜４０質量部とを含む熱可塑性樹脂組成物（ＩＩＩ）。
【請求項４】
請求項３記載の熱可塑性樹脂組成物（ＩＩＩ）において、熱可塑性樹脂（Ｉ）１００質量部に対し、メタクリル酸メチル５０〜１００質量部と、これと共重合可能な他のビニル単量体を必要に応じて５０質量部以下とを含む合計１００質量部の単量体組成物を重合して得られ、重合体の還元粘度（重合体０．１ｇをクロロホルム１００ｍＬに溶解し、２５℃で測定）が０．２Ｌ／ｇを超える熱可塑性重合体（Ｃ）０．１〜２０質量部を更に含む熱可塑性樹脂組成物（ＩＩＩ）。
【請求項５】
請求項３または４に記載の熱可塑性樹脂組成物（ＩＩＩ）を含む熱可塑性樹脂フィルム。
【請求項６】
請求項５記載の熱可塑性樹脂フィルムが積層されて成る積層体。
【請求項７】
請求項５記載の熱可塑性樹脂フィルムが積層されて成る建築材料。
【手続補正２】
【補正対象書類名】明細書
【補正対象項目名】００２１
【補正方法】変更
【補正の内容】
【００２１】
即ち本発明によれば、炭素数１〜８のアルキル基を有する（メタ）アクリル酸ヒドロキシアルキルエステル１〜２０質量部、炭素数１〜１３のアルキル基を有するメタクリル酸アルキルエステル７９〜９９質量部およびアクリル酸アクリルエステル１０質量部未満を含む合計１００質量部の単量体組成物を重合して得られ、ガラス転移温度が９０〜１２０℃である水酸基含有アクリル系重合体が提供される。
【手続補正３】
【補正対象書類名】明細書
【補正対象項目名】００２２
【補正方法】変更
【補正の内容】
【００２２】
また、熱可塑性樹脂（Ｉ）１００質量部と、炭素数１〜８のアルキル基を有する（メタ）アクリル酸ヒドロキシアルキルエステル１〜２０質量部、炭素数１〜１３のアルキル基を有するメタクリル酸アルキルエステル７９〜９９質量部およびアクリル酸アクリルエステル１０質量部未満を含む合計１００質量部の単量体組成物を重合して得られ、ガラス転移温度が９０〜１２０℃である水酸基含有アクリル系重合体（ＩＩ）１〜４０質量部とを含む熱可塑性樹脂組成物（ＩＩＩ）が提供される。
【手続補正４】
【補正対象書類名】明細書
【補正対象項目名】００２６
【補正方法】変更
【補正の内容】
【００２６】
これらの（メタ）アクリル酸ヒドロキシアルキルエステルの使用量は、十分な艶消し効果を実現するため、１質量部以上とされ、５質量部以上が好ましく、１０質量部以上が更に好ましい。一方、十分な耐水白化性を実現するために、２０質量部以下が好ましい。
【手続補正５】
【補正対象書類名】明細書
【補正対象項目名】００２７
【補正方法】変更
【補正の内容】
【００２７】
水酸基含有アクリル系重合体（ＩＩ）に用いる炭素数１〜１３のアルキル基を有するメタクリル酸アルキルエステルとしては、例えば、メタクリル酸メチル、メタクリル酸エチル、メタクリル酸ブチル等の低級メタクリル酸アルキルエステルが好ましく、中でもメタクリル酸メチルが最適である。また、これらのメタクリル酸アルキルエステルの使用量は、７９質量部以上が好ましく、一方、９９質量部以下とされ、９５質量部以下がより好ましい。
【手続補正６】
【補正対象書類名】明細書
【補正対象項目名】００３２
【補正方法】変更
【補正の内容】
【００３２】
水酸基含有アクリル系重合体（ＩＩ）のガラス転移温度は、９０〜１２０℃であることが必要である。特に、耐水白化性の観点からガラス転移温度は９０℃以上であることが必要である。
【手続補正７】
【補正対象書類名】明細書
【補正対象項目名】０１３１
【補正方法】変更
【補正の内容】
【０１３１】
＜比較例１＞水酸基含有アクリル系重合体（ＩＩ−３）、熱可塑性樹脂組成物（ＩＩＩｂ−３）
モノマー組成をＭＭＡ／ＭＡ／ＨＥＭＡ＝７９／１／２０の代わりに、ＭＭＡ／ＭＡ／ＨＥＭＡ＝６９／１／３０に変更し、更にｎ−オクチルメルカプタン量を０．１５部に変更した以外は、水酸基含有アクリル系重合体（ＩＩ−１）と同様にして、水酸基含有アクリル系重合体（ＩＩ−３）を作製した。固有粘度は０．０７２Ｌ／ｇであり、ガラス転移温度は８７℃であった。この水酸基含有アクリル系重合体（ＩＩ−３）を用いた以外は、熱可塑性樹脂組成物（ＩＩＩｂ−１）と同様にして熱可塑性樹脂組成物（ＩＩＩｂ−３）を作製し評価した。
【手続補正８】
【補正対象書類名】明細書
【補正対象項目名】０１３２
【補正方法】変更
【補正の内容】
【０１３２】
＜実施例４＞水酸基含有アクリル系重合体（ＩＩ−４）、熱可塑性樹脂組成物（ＩＩＩｂ−４）
モノマー組成をＭＭＡ／ＭＡ／ＨＥＭＡ＝７９／１／２０の代わりに、ＭＭＡ／ＭＡ／ＨＥＭＡ＝９４／１／５に変更し、更にｎ−オクチルメルカプタン量を０．１１部に変更した以外は、水酸基含有アクリル系重合体（ＩＩ−１）と同様にして、水酸基含有アクリル系重合体（ＩＩ−４）を作製した。固有粘度は０．０８９Ｌ／ｇであり、ガラス転移温度は１０１℃であった。この水酸基含有アクリル系重合体（ＩＩ−４）を用いた以外は、熱可塑性樹脂組成物（ＩＩＩｂ−１）と同様にして熱可塑性樹脂組成物（ＩＩＩｂ−４）を作製し評価した。
【手続補正９】
【補正対象書類名】明細書
【補正対象項目名】０１３３
【補正方法】変更
【補正の内容】
【０１３３】
＜比較例２＞水酸基含有アクリル系重合体（ＩＩ−５）、熱可塑性樹脂組成物（ＩＩＩｂ−５）
モノマー組成をＭＭＡ／ＭＡ／ＨＥＭＡ＝７９／１／２０の代わりに、ＭＭＡ／ＭＡ／ＨＥＭＡ＝７５／５／２０に変更した以外は、水酸基含有アクリル系重合体（ＩＩ−１）と同様にして、水酸基含有アクリル系重合体（ＩＩ−５）を作製した。固有粘度は０．０７５Ｌ／ｇであり、ガラス転移温度は８８℃であった。この水酸基含有アクリル系重合体（ＩＩ−５）を用いた以外は、熱可塑性樹脂組成物（ＩＩＩｂ−１）と同様にして熱可塑性樹脂組成物（ＩＩＩｂ−５）を作製し評価した。
【手続補正１０】
【補正対象書類名】明細書
【補正対象項目名】０１３４
【補正方法】変更
【補正の内容】
【０１３４】
＜比較例３＞水酸基含有アクリル系重合体（ＩＩ−６）、熱可塑性樹脂組成物（ＩＩＩｂ−６）
モノマー組成をＭＭＡ／ＭＡ／ＨＥＭＡ＝７９／１／２０の代わりに、ＭＭＡ／ＭＡ／ＨＥＭＡ＝７０／１０／２０に変更した以外は、水酸基含有アクリル系重合体（ＩＩ−１）と同様にして、水酸基含有アクリル系重合体（ＩＩ−６）を作製した。固有粘度は０．０７３Ｌ／ｇであり、ガラス転移温度は８２℃であった。この水酸基含有アクリル系重合体（ＩＩ−６）を用いた以外は、熱可塑性樹脂組成物（ＩＩＩｂ−１）と同様にして熱可塑性樹脂組成物（ＩＩＩｂ−６）を作製し評価した。
【手続補正１１】
【補正対象書類名】明細書
【補正対象項目名】０１３５
【補正方法】変更
【補正の内容】
【０１３５】
＜実施例５＞熱可塑性樹脂組成物（ＩＩＩｂ−７）
アクリル樹脂組成物（Ｂ）１００部に対して、水酸基含有アクリル系重合体（ＩＩ−２）の添加量を２０部に変更する以外は、熱可塑性樹脂組成物（ＩＩＩｂ−２）と同様にして熱可塑性樹脂組成物（ＩＩＩｂ−７）を作製し評価した。
【手続補正１２】
【補正対象書類名】明細書
【補正対象項目名】０１３６
【補正方法】変更
【補正の内容】
【０１３６】
＜実施例６＞熱可塑性樹脂組成物（ＩＩＩｂ−８）
アクリル樹脂組成物（Ｂ）１００部に対して、水酸基含有アクリル系重合体（ＩＩ−２）の添加量を３０部に変更する以外は、熱可塑性樹脂組成物（ＩＩＩｂ−２）と同様にして熱可塑性樹脂組成物（ＩＩＩｂ−８）を作製し評価した。
【手続補正１３】
【補正対象書類名】明細書
【補正対象項目名】０１３７
【補正方法】変更
【補正の内容】
【０１３７】
＜実施例７＞水酸基含有アクリル系重合体（ＩＩ−７）、熱可塑性樹脂組成物（ＩＩＩｂ−９）
ｎ−オクチルメルカプタン量を０．０９部に変更した以外は、水酸基含有アクリル系重合体（ＩＩ−１）と同様にして水酸基含有アクリル系重合体（ＩＩ−７）調製した。固有粘度は０．１１Ｌ／ｇであり、ガラス転移温度は９３℃であった。この水酸基含有アクリル系重合体（ＩＩ−７）を用いた以外は、熱可塑性樹脂組成物（ＩＩＩｂ−１）の場合と同様に熱可塑性樹脂組成物（ＩＩＩｂ−９）を作製し評価した。
【手続補正１４】
【補正対象書類名】明細書
【補正対象項目名】０１３８
【補正方法】変更
【補正の内容】
【０１３８】
＜実施例８＞熱可塑性樹脂組成物（ＩＩＩ−１０）
ポリカーボネート樹脂（商品名：レキサンＭＬ５５００、ゼネラルエレクトリック社製）１００質量部に、水酸基含有アクリル系重合体（ＩＩ−１）１０質量部をヘンシェルミキサーで混合する以外は、熱可塑性樹脂組成物（ＩＩＩａ−１）と同様に熱可塑性樹脂組成物（ＩＩＩ−１０）を作製し評価した。
【手続補正１５】
【補正対象書類名】明細書
【補正対象項目名】０１３９
【補正方法】変更
【補正の内容】
【０１３９】
＜実施例９＞熱可塑性樹脂組成物（ＩＩＩ−１１）
塩化ビニル樹脂（Ｐ＝１１００）７０質量部、安定剤（ジブチルスズマレエート）２質量部、耐衝撃助剤（三菱レイヨン社製、商品名：メタブレンＣ−１０２）２５質量部、加工助剤（三菱レイヨン社製、商品名：メタブレンＰ−５５１）１質量部、滑材（ブチルステアリレート）１質量部、カーボンブラック０．５質量部、水酸基含有アクリル系重合体（ＩＩ−１）１０質量部をヘンシェルミキサーで混合する以外は、熱可塑性樹脂組成物（ＩＩＩａ−１）と同様に熱可塑性樹脂組成物（ＩＩＩ−１１）を作製し、１６０℃の条件下で製膜する以外は熱可塑性樹脂組成物（ＩＩＩａ−１）と同様に評価した。
【手続補正１６】
【補正対象書類名】明細書
【補正対象項目名】０１４０
【補正方法】変更
【補正の内容】
【０１４０】
＜実施例１０＞熱可塑性樹脂組成物（ＩＩＩ−１２）
ＡＳＡ樹脂（三菱レイヨン社製、商品名：ダイヤラックＥ６１０黒着色品）１００質量部に対し、水酸基含有アクリル系重合体（ＩＩ−１）１０質量部をヘンシェルミキサーで混合する以外は、熱可塑性樹脂組成物（ＩＩＩａ−１）と同様に熱可塑性樹脂組成物（ＩＩＩ−１２）を作製し評価した。
【手続補正１７】
【補正対象書類名】明細書
【補正対象項目名】０１４１
【補正方法】変更
【補正の内容】
【０１４１】
＜比較例４＞水酸基含有アクリル系重合体（ＩＩ−８）、熱可塑性樹脂組成物（ＩＩＩｂ−１３）
モノマー組成をＭＭＡ／ＭＡ／ＨＥＭＡ＝８９／１／１０の代わりに、ＭＭＡ／ＭＡ／ＨＥＭＡ＝９８．５／１／０．５に変更した以外は、水酸基含有アクリル系重合体（ＩＩ−２）と同様にして、水酸基含有アクリル系重合体（ＩＩ−８）を作製した。固有粘度は０．０９１Ｌ／ｇであり、ガラス転移温度は１０３℃であった。この水酸基含有アクリル系重合体（ＩＩ−８）を用いた以外は、熱可塑性樹脂組成物（ＩＩＩｂ−２）と同様にして熱可塑性樹脂組成物（ＩＩＩｂ−１３）を作製し評価した。
【手続補正１８】
【補正対象書類名】明細書
【補正対象項目名】０１４２
【補正方法】変更
【補正の内容】
【０１４２】
＜比較例５＞水酸基含有アクリル系重合体（ＩＩ−９）、熱可塑性樹脂組成物（ＩＩＩｂ−１４）
モノマー組成をＭＭＡ／ＭＡ／ＨＥＭＡ＝７９／１／２０の代わりに、ＭＭＡ／ＭＡ／ＨＥＭＡ＝４９／１／５０に変更し、更にｎ−オクチルメルカプタン量を０．１９部に変更した以外は、水酸基含有アクリル系重合体（ＩＩ−１）と同様にして、水酸基含有アクリル系重合体（ＩＩ−９）を作製した。固有粘度は０．０６Ｌ／ｇであり、ガラス転移温度は７７℃であった。この水酸基含有アクリル系重合体（ＩＩ−９）を用いた以外は、熱可塑性樹脂組成物（ＩＩＩｂ−１）と同様にして熱可塑性樹脂組成物（ＩＩＩｂ−１４）を作製し評価した。
【手続補正１９】
【補正対象書類名】明細書
【補正対象項目名】０１４３
【補正方法】変更
【補正の内容】
【０１４３】
＜比較例６＞水酸基含有アクリル系重合体（ＩＩ−１０）、熱可塑性樹脂組成物（ＩＩＩｂ−１５）
モノマー組成をＭＭＡ／ＭＡ／ＨＥＭＡ＝７９／１／２０の代わりに、ＭＭＡ／ＭＡ／ＨＥＭＡ＝６０／２０／２０に変更し、更にｎ−オクチルメルカプタン量を０．０８部に変更した以外は、水酸基含有アクリル系重合体（ＩＩ−１）と同様にして、水酸基含有アクリル系重合体（ＩＩ−１０）を作製した。固有粘度は０．１１Ｌ／ｇであり、ガラス転移温度は７１℃であった。この水酸基含有アクリル系重合体（ＩＩ−１０）を用いた以外は、熱可塑性樹脂組成物（ＩＩＩｂ−１）と同様にして熱可塑性樹脂組成物（ＩＩＩｂ−１５）を作製し評価した。
【手続補正２０】
【補正対象書類名】明細書
【補正対象項目名】０１４４
【補正方法】変更
【補正の内容】
【０１４４】
＜比較例７＞水酸基含有アクリル系重合体（ＩＩ−１１）、熱可塑性樹脂組成物（ＩＩＩａ−１６）
モノマー組成をＭＭＡ／ＭＡ／ＨＥＭＡ＝７９／１／２０の代わりに、ＭＭＡ／ＭＡ／ＨＥＭＡ＝６０／１０／３０に変更し、更にｎ−オクチルメルカプタン量を０．１５部に変更した以外は、水酸基含有アクリル系重合体（ＩＩ−１）と同様にして、水酸基含有アクリル系重合体（ＩＩ−１１）を作製した。固有粘度は０．０６９Ｌ／ｇであり、ガラス転移温度は７７℃であった。この水酸基含有アクリル系重合体（ＩＩ−１１）を用いた以外は、熱可塑性樹脂組成物（ＩＩＩａ−１）と同様にして熱可塑性樹脂組成物（ＩＩＩａ−１６）を作製し評価した。
【手続補正２１】
【補正対象書類名】明細書
【補正対象項目名】０１４５
【補正方法】変更
【補正の内容】
【０１４５】
＜比較例８＞熱可塑性樹脂組成物（ＩＩＩｂ−１６）
アクリル樹脂組成物（Ａ）１００部の代わりに、アクリル樹脂組成物（Ｂ）１００部を用いたこと以外は、熱可塑性樹脂組成物（ＩＩＩａ−１６）と同様にして熱可塑性樹脂組成物（ＩＩＩｂ−１６）を作製し評価した。
【手続補正２２】
【補正対象書類名】明細書
【補正対象項目名】０１４６
【補正方法】変更
【補正の内容】
【０１４６】
＜参考例１＞熱可塑性樹脂組成物（ＩＩＩｂ−１７）
アクリル樹脂組成物（Ｂ）１００部に対して、水酸基含有アクリル系重合体（ＩＩ−１）の添加量を０．５部に変更する以外は、熱可塑性樹脂組成物（ＩＩＩｂ−１）と同様にして熱可塑性樹脂組成物（ＩＩＩｂ−１７）を作製し評価した。
【手続補正２３】
【補正対象書類名】明細書
【補正対象項目名】０１４７
【補正方法】変更
【補正の内容】
【０１４７】
＜参考例２＞熱可塑性樹脂組成物（ＩＩＩｂ−１８）
アクリル樹脂組成物（Ｂ）１００部に対して、水酸基含有アクリル系重合体（ＩＩ−１）の添加量を５０部に変更する以外は、熱可塑性樹脂組成物（ＩＩＩｂ−１）と同様にして熱可塑性樹脂組成物（ＩＩＩｂ−１８）を作製し評価した。
【手続補正２４】
【補正対象書類名】明細書
【補正対象項目名】０１４８
【補正方法】変更
【補正の内容】
【０１４８】
＜比較例９＞熱可塑性樹脂組成物（ＩＩＩ−１９）
水酸基含有アクリル系重合体（ＩＩ−１）の代わりに水酸基含有アクリル系重合体（ＩＩ−１０）を用いる以外は、熱可塑性樹脂組成物（ＩＩＩ−１０）と同様に熱可塑性樹脂組成物（ＩＩＩ−１９）を作製し評価した。
【手続補正２５】
【補正対象書類名】明細書
【補正対象項目名】０１４９
【補正方法】変更
【補正の内容】
【０１４９】
＜比較例１０＞熱可塑性樹脂組成物（ＩＩＩ−２０）
水酸基含有アクリル系重合体（ＩＩ−１）の代わりに水酸基含有アクリル系重合体（ＩＩ−１０）を用いる以外は、熱可塑性樹脂組成物（ＩＩＩ−１１）と同様に熱可塑性樹脂組成物（ＩＩＩ−２０）を作製し評価した。
【手続補正２６】
【補正対象書類名】明細書
【補正対象項目名】０１５０
【補正方法】変更
【補正の内容】
【０１５０】
＜比較例１１＞熱可塑性樹脂組成物（ＩＩＩ−２１）
水酸基含有アクリル系重合体（ＩＩ−１）の代わりに水酸基含有アクリル系重合体（ＩＩ−１０）を用いる以外は、熱可塑性樹脂組成物（ＩＩＩ−１２）と同様に熱可塑性樹脂組成物（ＩＩＩ−２１）を作製し評価した。
【手続補正２７】
【補正対象書類名】明細書
【補正対象項目名】０１５７
【補正方法】変更
【補正の内容】
【０１５７】
【発明の効果】
以上説明したように、炭素数１〜８のアルキル基を有する（メタ）アクリル酸ヒドロキシアルキルエステル１〜２０質量部、炭素数１〜１３のアルキル基を有するメタクリル酸アルキルエステル７９〜９９質量部およびアクリル酸アクリルエステル１０質量部未満を含む合計１００質量部の単量体組成物を重合して得られ、ガラス転移温度が９０〜１２０℃である水酸基含有アクリル系重合体を、艶消し剤として熱可塑性樹脂に添加すれば、良好な艶消し外観を有し、かつ屋外用途に適用可能な耐水白化性を有する熱可塑性樹脂組成物を得ることができる。